(57)【要約】      （修正有）【課題】発電効率の低下が小さくかつアノード側の触媒の一酸化炭素被毒を抑制可能な燃料電池システムを提供する。【解決手段】イオン伝導性電解質と、イオン伝導性電解質を挟むカソード並びに触媒として白金を含むアノードと、アノードに燃料ガスを導くための燃料ガス経路１０１ａと、カソードに酸化剤ガスを導くための酸化剤ガス経路１０１ｂとを有し、前記導かれた燃料ガスと酸化剤との化学反応により発電する燃料電池１０１と、燃料電池の燃料ガス経路に、水素を主成分として含みかつ一酸化炭素を含む燃料ガスを供給する燃料ガス供給装置１０３と、アノードに到達する前の燃料ガスにブリード用の空気を混合するブリード空気混合装置１０４と、制御装置１１２と、を備え、制御装置１１２は、燃料ガスの水素に対しブリード用の空気の体積比率が０．１％以上１．０％以下となるように燃料ガスにブリード用の空気を混合するようブリード空気混合装置を制御する。【選択図】図１
2007250436.tif 000002
【特許請求の範囲】
【請求項１】
イオン伝導性電解質と、前記イオン伝導性電解質を挟むカソード並びに触媒として白金を含むアノードと、前記アノードに燃料ガスを導くための燃料ガス経路と、前記カソードに酸化剤ガスを導くための酸化剤ガス経路とを有し、前記導かれた燃料ガスと酸化剤との化学反応により発電する燃料電池と、
前記燃料電池の燃料ガス経路に、水素を主成分として含みかつ一酸化炭素を含む燃料ガスを供給する燃料ガス供給装置と、
前記アノードに到達する前の前記燃料ガスにブリード用の空気を混合するブリード空気混合装置と、
制御装置と、を備え、
前記制御装置は、前記燃料ガスの水素に対し前記ブリード用の空気の体積比率が０．１％以上１．０％以下となるように前記燃料ガスに前記ブリード用の空気を混合するよう前記ブリード空気混合装置を制御する、燃料電池システム。
【請求項２】
前記燃料ガスは、０ｐｐｍを超えかつ２０ｐｐｍ以下の一酸化炭素を含む、請求項１に記載の燃料電池システム。
【請求項３】
前記ブリード用の空気のＮＯｘ及びＳＯｘの濃度が、それぞれ１ｐｐｍ以下である、請求項１に記載の燃料電池システム。
【請求項４】
前記ブリード用の空気のＴＯＣの濃度が、５ｐｐｍ以下である、請求項１に記載の燃料電池システム。
【請求項５】
前記ブリード用の空気の塩化物及び臭化物の濃度が、それぞれ１ｐｐｍ以下である、請求項１に記載の燃料電池システム。
【請求項６】
前記アノードの前記触媒としてルテニウムが更に含まれている、請求項１〜５のうちの何れか１項に記載の燃料電池システム。
【発明の詳細な説明】
【技術分野】
【０００１】
本発明は、燃料電池システムに関し、特に、燃料ガスにブリード用の空気を混合する装置を備えたものに関する。
【背景技術】
【０００２】
燃料電池は、水素と酸素（一般には空気）とを触媒により化学反応させて電気を発生させる。しかし、燃料電池の燃料となる水素は、イフラストラクチャが整備されていない。そこで、家庭用の燃料電池の場合には、一般に併設の水素生成装置により都市ガスを改質してこれを燃料電池に供給する。また、電気自動車に搭載される燃料電池の場合には、メタノール等を改質装置で改質してこれを燃料電池に供給する。
【０００３】
ところで、これらの改質により生成されたガスは、その改質の際に副生される一酸化炭素を含んでいる。一方、上述の化学反応の触媒には通常白金が用いられるので、改質ガスが一酸化炭素を含んでいると、この一酸化炭素が白金触媒（アノード側の触媒）に吸着してその活性を低下させる。すなわち、白金触媒が被毒する。
【０００４】
そこで、この被毒を防止するために改質ガスに微量の空気を混合する技術（以下、エアブリードという）が知られている（例えば、特許文献１及び２参照）。この技術によれば、混合された空気中の酸素により白金触媒に吸着した一酸化炭素が酸化されて二酸化炭素となり、白金触媒から離脱する。その結果、被毒が防止される。
【０００５】
一方、改質ガスに５％の空気を混合すると、高分子電解質膜が劣化することが報告されている（例えば非特許文献１参照）。
【特許文献１】特開２００５−６３９４６号公開特許公報（特に段落［０３２４］、［０３２５］及び［０３３１］参照）
【特許文献２】特開２００１−２５６９８５号公開特許公報（特に段落［０００９］参照）
【非特許文献１】第４５回電池討論会、予稿集、平成１６年１１月２７日〜２９日、京都、Ｐ２０〜２１、「固体高分子形燃料電池における電解質膜の劣化要因の検討」
【発明の開示】
【発明が解決しようとする課題】
【０００６】
しかしながら、特許文献２には、ブリードエア（ブリード用の空気）の投入量（以下、エアブリード量という場合がある）を多くすると、ＭＥＡの劣化を招く旨記載されている。また、上述のように、５％の空気を混合すると、高分子電解質膜が劣化することが報告されている。なお、エアブリード量として、特許文献２には、２％、５％等の値が示されている。また、特許文献１には１％（但し、燃料ガス全体に対する体積比率であり、燃料ガス中の水素に対する体積比率に換算すると１．２５％）という値が示されている。
【０００７】
一方、燃料ガスに混合された空気中の酸素は燃料ガス中の水素と反応して消費されるので、ある量以上の空気を混合することが必要であると考えられる。
【０００８】
このように、アノード側の触媒の一酸化炭素被毒を防止するために必要な燃料ガスへの空気の混合量については、その有効な範囲が明らかではなかった。
【０００９】
また、従来、全く議論されていないが、燃料ガスに空気を混合すると燃料ガス中の水素が空気中の酸素と反応して消費されるので、発電効率が低下する。従って、この観点からも空気の混合量を検討することが必要である。
【００１０】
本発明はこのような課題に鑑みてなされたもので、発電効率の低下が小さくかつアノード側の触媒の一酸化炭素被毒を十分に抑制可能な燃料電池システムを提供することを目的とする。
【課題を解決するための手段】
【００１１】
本発明者等は、上記課題を解決するため鋭意検討した結果、以下の事実が明らかになった。なお、その理由は現時点では明確には解明されていない。
【００１２】
すなわち、アノード側の触媒を白金単独又は白金−ルテニウム合金で構成し、エアブリード有りの燃料電池とエアブリード無しの燃料電池とにたいして２種類の耐久試験｛後述するように、特性評価試験装置を用いて燃料ガス中の一酸化炭素濃度を厳密に１０ｐｐｍに制御して燃料電池スタックに供給しながら出力電流密度０．１６Ａ／ｃｍ2で１４０００時間運転した場合の耐久試験、及び、実際のフィールド試験中の燃料電池システムで様々な負荷要求に対して燃料処理器が負荷変動を起こす環境下（燃料ガス中の一酸化炭素濃度は、定常運転時で２〜３ｐｐｍ以下、負荷変動時で２０ｐｐｍ以下）で１００００時間運転した場合の耐久試験｝を実施した。この際、本発明者は、エアブリード量の有効範囲を明らかにするためには、燃料ガス中の一酸化炭素濃度に対する触媒の一酸化炭素被毒の依存性を明らかにする必要があると考え、この耐久試験を、燃料ガスの一酸化炭素ガス濃度を５ｐｐｍ、１０ｐｐｍ、２０ｐｐｍの異なる３条件の下でそれぞれ行った。その結果、わずかのエアブリード量（燃料ガス中の水素に対し体積比率で１％）で一酸化炭素被毒に対し顕著な抑制効果があることが判明した（図４及び図５参照）。
【００１３】
特に、アノード触媒を白金−ルテニウム合金で構成した場合、初期にはエアブリードなしの状態でも、燃料ガス中に一酸化炭素なしの場合の電圧と比較して、燃料ガス中の一酸化炭素濃度が２０ｐｐｍの場合の低下電圧がおおむね１０ｍＶ以下、燃料ガス中の一酸化炭素濃度が１０ｐｐｍの場合の低下電圧がおおむね５ｍＶ以下、燃料ガス中の一酸化炭素濃度が５ｐｐｍの場合の低下電圧がおおむね２〜３ｍＶ程度である。しかしながら、１０ｐｐｍの一酸化炭素を含む燃料ガスで１００００時間以上の耐久試験（上述の２種類の耐久試験）を行った後には、アノード触媒の耐一酸化炭素被毒特性が劣化し、エアブリード無しで一酸化炭素被毒による低下電圧が充分実用に耐えうる燃料ガス中の一酸化炭素濃度は５ｐｐｍ程度に低下していることが判明した。
【００１４】
燃料ガスの一酸化炭素濃度が１０ｐｐｍ及び２０ｐｐｍの場合には、エアブリード無しでは被毒が著しく、エアブリードの有無で顕著な差が見られた。そして、エアブリード有りの場合には、現実的な上限値と想定される２０ｐｐｍの一酸化炭素濃度の燃料ガスに対しても被毒を防止可能であることが判明した。そこで、さらに、エアブリード量の異なる耐久試験を実施して、白金単独又は白金−ルテニウム合金からなるアノード側触媒の被毒に対し有効なエアブリード量の下限値を求めた。これについては、実施の形態において詳しく説明する。なお、上記の燃料ガス中の一酸化炭素濃度の上限値（２０ｐｐｍ）は、燃料電池システムの燃料処理器の負荷変動時を考慮して想定されたものである。即ち、上記の一酸化炭素濃度の上限値は、定常運転中の燃料処理器から出る燃料ガス（一酸化炭素濃度が例えば２〜３ｐｐｍ以下に低減されている）ではなく、負荷変動時の燃料処理器から出る燃料ガス（一酸化炭素濃度が定常運転時よりも高い）を、実際の燃料電池システムでフィールド試験した際の実データに基づいて考慮して想定されたものでる。
【００１５】
その一方、火力発電との対比、及び、消費する燃料量（例えば都市ガス）と発電量との対比より採算が合う発電効率の下限値から、許容されるエアブリード量の上限値を求めた。これについても実施の形態で詳しく説明する。
【００１６】
以上の検討結果から、本発明の燃料電池システムは、イオン伝導性電解質と、前記イオン伝導性電解質を挟むカソード並びに触媒として白金を含むアノードと、前記アノードに燃料ガスを導くための燃料ガス経路と、前記カソードに酸化剤ガスを導くための酸化剤ガス経路とを有し、前記導かれた燃料ガスと酸化剤との化学反応により発電する燃料電池と、前記燃料電池の燃料ガス経路に、水素を主成分として含みかつ一酸化炭素を含む燃料ガスを供給する燃料ガス供給装置と、前記アノードに到達する前の前記燃料ガスにブリード用の空気を混合するブリード空気混合装置と、制御装置と、を備え、前記制御装置は、前記燃料ガスの水素に対し前記ブリード用の空気の体積比率が０．１％以上１．０％以下となるように前記燃料ガスに前記ブリード用の空気を混合するよう前記ブリード空気混合装置を制御する。
【００１７】
このような構成とすると、発電効率の低下が小さくかつアノード側の触媒の一酸化炭素被毒を抑制することができる。しかも、この被毒抑制効果が相当の期間に渡って持続する。
【００１８】
なお、本発明において、「燃料ガスの水素に対するブリード用の空気の体積比率」とは、｛１００×（ブリード用の空気の体積）／（燃料ガス中の水素の体積）｝をいう。
【００１９】
前記燃料ガスは、０ｐｐｍを超えかつ２０ｐｐｍ以下の一酸化炭素を含んでいてもよい。
【００２０】
このような構成とすると、ブリード用の空気を混合する効果が特に顕著となる。
前記ブリード用の空気のＮＯｘ及びＳＯｘの濃度が、それぞれ１ｐｐｍ以下であってもよい。
【００２１】
前記ブリード用の空気のＴＯＣの濃度が、５ｐｐｍ以下であってもよい。
【００２２】
前記ブリード用の空気の塩化物及び臭化物の濃度が、それぞれ１ｐｐｍ以下であってもよい。
【００２３】
前記アノードの前記触媒としてルテニウムが更に含まれていてもよい。
【００２４】
なお、本発明において、アノードの触媒として白金及びルテニウムを含む触媒を採用する場合、「白金及びルテニウムを含む触媒」とは、合金の状態の白金−ルテニウム合金粒子、合金の状態の白金−ルテニウム合金粒子が導電性炭素粒子などの担体粒子上に担持されているもの、白金粒子とルテニウム粒子とが接触した状態の粒子、白金粒子とルテニウム粒子とが接触した状態の粒子が導電性炭素粒子などの担体粒子上に担持されているもの、及び、白金粒子とルテニウム粒子とが接触しない状態で導電性炭素粒子などの担体粒子上に担持されているものを含む。
【発明の効果】
【００２５】
本発明は以上に説明したように構成され、燃料電池システムにおいて、発電効率の低下が小さくかつアノード側の触媒の一酸化炭素被毒を抑制可能であるという効果を奏する。
【発明を実施するための最良の形態】
【００２６】
以下、本発明の好ましい実施の形態を、図面を参照しながら説明する。
（実施の形態）
図１は本発明の実施の形態に係る燃料電池システムの構成を模式的に示すブロック図である。
【００２７】
図１に示すように、本実施の形態の燃料電池システム１００は、主な構成要素として、燃料電池１０１と、燃料ガス供給装置１０２と、酸化剤ガス供給装置１０３と、ブリードエア供給装置１０４と、制御装置１１２と、燃料電池１０１を冷却する冷却システム（図示せず）とを備えている。なお、図１には、燃料電池システム１００の本発明と関連する部分を示していて、そうでない部分は図示を省略している。
【００２８】
燃料電池発電システム１００は、本実施の形態では、家庭用のものである。燃料電池１０１は、高分子電解質型燃料電池で構成されていて、その内部に、燃料ガスが通流する燃料ガス経路１０１ａ、酸化剤ガスが通流する酸化剤ガス経路１０１ｂ、及び冷却水が通流する冷却水経路（図示せず）が形成されている。そして、燃料ガス経路１０１ａに接触するようにアノードが形成され、酸化剤ガス経路に接触するようにカソードが形成されている。燃料として、本実施の形態では、改質ガスが用いられる。ここで、本明細書において、「改質ガス」とは、炭化水素からなる原料を改質反応により改質して生成される水素リッチな一酸化炭素を含むガスをいう。ちなみに、改質ガスの概略の組成（体積比率）の一例を示すと、Ｈ２が７５％、ＣＯ２が２３％、ＣＨ４及びＮ２が２％である。酸化剤として、本実施の形態では、空気が用いられる。もちろんこれ以外の酸化剤を用いても構わない。
【００２９】
燃料ガス供給装置１０２は、ここでは、周知の水素生成装置で構成されている。従って、詳しい説明は、省略し、本発明と関連する事項のみ説明する。燃料ガス供給装置１０２は、都市ガスを原料として、水を用いた改質反応により改質ガスを生成する。この改質ガスは水素を主として含むが、副生物として二酸化炭素と一酸化水素とを含む。そこで、通常は、この改質ガスを変成反応により一酸化炭素を二酸化炭素に転化し、その後、残存する一酸化炭素を選択酸化反応により選択的に酸化して、その一酸化炭素濃度を所定のレベル（例えば１０ｐｐｍ以下）にまで低減する。そして、このように一酸化炭素濃度を低減された改質ガスを燃料ガスとして供給する。従って、改質ガスは、その濃度が低減されていても、その改質反応に由来する一酸化炭素を含んでいる。この改質ガスの一酸化炭素濃度は０ｐｐｍを超えかつ２０ｐｐｍ以下であることが好ましい。また、改質ガスの一酸化炭素濃度が５ｐｐｍを超えかつ２０ｐｐｍ以下である場合には、エアブリードを実施しない場合との被毒抑制効果における差異が顕著となる。
【００３０】
燃料ガス供給装置１０２は、この改質ガスからなる燃料ガスを、燃料ガス供給流路１０７を通じて燃料電池１０１の燃料ガス経路１０１ａに供給する。燃料ガス経路１０１ａに供給された燃料ガスはアノードに導かれ、そこで還元反応により消費される。消費されなかった余剰の燃料ガスは、燃料ガス経路１０１ａから燃料ガス排出流路１０８に流出する。燃料ガス排出流路１０８に流出した燃料ガスは、燃焼バーナ（図示せず）で燃焼される等、適宜処理された後、大気に放出される。
【００３１】
酸化剤ガス供給装置１０３は、例えば、ブロワで構成される。酸化剤ガス供給装置１０３は、酸化剤ガスとしての空気を、酸化剤ガス供給流路１０９を通じて燃料電池１０１の酸化剤ガス経路１０１ｂに供給する。酸化剤ガス経路１０１ｂに供給された酸化剤ガスはカソードに導かれ、そこで酸化反応により消費される。この酸化反応及び上述の還元反応により電気及び熱が発生する。消費されなかった余剰の酸化剤ガスは、酸化剤ガス経路１０１ｂから酸化剤ガス排出流路１１０に流出し、適宜処理された後、大気に放出される。
【００３２】
ブリードエア供給装置１０４は、空気供給器１０５とフィルタ１０６とを有している。空気供給器１０５は例えばブロワで構成される。空気供給器１０５は、空気を、ブリードエア供給流路１１１を通じて燃料ガス供給流路１０７に供給する。燃料ガス供給流路１０７には例えばＴ管継手１１３が配設されていて、このＴ管継手１１３によってブリードエア供給流路１１１が燃料ガス流路１０７に接続されている。
【００３３】
これにより、ブリードエア供給流路１１１を通過した空気が、燃料ガス供給流路１０７を流れる燃料ガスに混合される。フィルタ１０６はブリードエア供給流路１１１の途中に配設されていて、空気供給器１０５から送出される空気を途中で浄化する。フィルタ１０６は、ＮＯｘ等除去部１０６ａと、ＴＯＣ（Total Organic Carbon）除去部１０６ｂと、塩化物等除去部１０６ｃとを有している。ＮＯｘ等除去部１０６ａには周知のＮＯｘフィルタと周知のＳＯｘフィルタとが配設されている。ＴＯＣ除去部１０６ｂには、ケミカル吸着剤、活性炭等からなる周知のＴＯＣ除去剤が配置されている。塩化物等除去部１０６ｃには、塩化物フィルタと臭化物フィルタとが配設されている。これにより、フィルタ１０６を通過する空気は、そのＮＯｘ及びＳＯｘの濃度がそれぞれ１ｐｐｍ以下となり、そのＴＯＣの濃度が５ｐｐｍ以下となり、かつその塩化物及び臭化物の濃度がそれぞれ１ｐｐｍ以下となるように、浄化される。
【００３４】
冷却システム（図示せず）は、燃料電池１０１の内部を通る冷却水循環経路（図示せず）に循環ポンプ（図示せず）と放熱器（図示せず）とが配設されていて、循環ポンプにより冷却水が冷却水循環経路を循環されて燃料電池１０１が冷却されるように構成されている。
【００３５】
制御装置１１２は、マイコン等の演算装置で構成され、燃料ガス供給装置１０２、酸化剤ガス供給装置１０３、及び空気供給装置１０５の他、燃料電池システム１００の所要の構成要素を制御して該燃料電池発電装置１００の動作を制御する。ここで、本明細書においては、制御装置とは、単独の制御装置だけでなく、複数の制御装置が協働して制御を実行する制御装置群をも意味する。よって、制御装置１１２は、必ずしも単独の制御装置で構成される必要はなく、複数の制御装置が分散配置されていて、それらが協働して燃料電池発電装置１００の動作を制御するよう構成されていてもよい。
【００３６】
次に、燃料電池１０１の構成を説明する。燃料電池１０１は周知のもので構成されているので、その詳細な説明は省略し、本発明と関連する部分のみ説明する。
【００３７】
図２は図１の燃料電池１０１のセルの概略の構成を示す断面図である。
【００３８】
図１及び図２において、燃料電池１０１（正確にはスタック）は、セル２１が多数積層され、その両端に一対の端板（図示せず）が配置されるようにして構成されている。
【００３９】
図２に示すように、セル２１は、ＭＥＡ（Membrane Electrode Assembly：高分子電解質膜―電極接合体）２５を有している。ＭＥＡ２５は、高分子電解質膜２２と、この高分子電解質膜２２の周縁部を除く部分（内側部分）の両面にそれぞれ形成されたアノード２３及びカソード２４とを有している。アノード２３は、高分子電解質膜２２の上に形成された触媒層２９とこの触媒層２９の上に形成されたガス拡散電極層３０とで構成されている。カソード２４は、高分子電解質膜２２の上に形成された触媒層３１とこの触媒層３１の上に形成されたガス拡散電極層３２とで構成されている。そして、このＭＥＡ２５の高分子電解質膜２２の周縁部（外側部分）の両面に、中央部に開口を有する一対のガスケット２６，２６が、その開口にそれぞれアノード２３及びカソード２４が位置するようにして、配設されている。従って、アノード２３及びカソード２４はこのＭＥＡ２５とガスケット２６，２６との接合体（以下、ＭＥＡ−ガスケット接合体という）の両面の中央部（内側部分）に露出している。
【００４０】
このＭＥＡ−ガスケット接合体のアノード側の主面に接するようにアノードセパレータ２７が配設され、ＭＥＡ−ガスケット接合体のカソード側の主面に接するようにカソードセパレータ２８が配設されている。
【００４１】
アノードセパレータ２７には、その内面に溝状の燃料ガス流路３４が形成され、その外面に溝状の冷却水流路３６Ａが形成されている。アノードセパレータ２７の周縁部には該周縁部を貫通するように、燃料ガス供給マニフォールド孔４１Ａ、酸化剤ガス供給マニフォールド孔４２Ａ、冷却水供給マニフォールド孔４３Ａ、燃料ガス排出マニフォールド孔４１Ｂ、酸化剤ガス排出マニフォールド孔４２Ｂ、及び冷却水排出マニフォールド孔４３Ｂがそれぞれ形成されている。そして、燃料ガス流路３４は燃料ガス供給マニフォールド孔４１Ａと燃料ガス排出マニフォールド孔４１Ｂとを接続するように形成され、冷却水流路３６Ａは冷却水供給マニフォールド孔４３Ａと冷却水排出マニフォールド孔４３Ｂとを接続するように形成されている。
【００４２】
また、カソードセパレータ２８は、その内面に溝状の酸化剤ガス流路３５が形成され、その外面に溝状の冷却水流路３６Ｂが形成されている。カソードセパレータ２８の周縁部には該周縁部を貫通するように、燃料ガス供給マニフォールド孔４１Ａ、酸化剤ガス供給マニフォールド孔４２Ａ、冷却水供給マニフォールド孔４３Ａ、燃料ガス排出マニフォールド孔４１Ｂ、酸化剤ガス排出マニフォールド孔４２Ｂ、及び冷却水排出マニフォールド孔４３Ｂがそれぞれ形成されている。そして、酸化剤ガス流路３５は酸化剤ガス供給マニフォールド孔４２Ａと酸化剤ガス排出マニフォールド孔４２Ｂとを接続するように形成され、冷却水流路３６Ｂは冷却水供給マニフォールド孔４３Ａと冷却水排出マニフォールド孔４３Ｂとを接続するように形成されている。
【００４３】
そして、ＭＥＡ−ガスケット接合体の周縁部にも、アノードセパレータ２７及びカソードセパレータ２８に対応するように、該周縁部を貫通するようにして燃料ガス供給マニフォールド孔４１Ａ、酸化剤ガス供給マニフォールド孔４２Ａ、冷却水供給マニフォールド孔４３Ａ、燃料ガス排出マニフォールド孔４１Ｂ、酸化剤ガス排出マニフォールド孔４２Ｂ、及び冷却水排出マニフォールド孔４３Ｂが形成されている。これにより、燃料電池１０１には、各セル２１の燃料ガス供給マニフォールド孔４１Ａ、酸化剤ガス供給マニフォールド孔４２Ａ、冷却水供給マニフォールド孔４３Ａ、燃料ガス排出マニフォールド孔４１Ｂ、酸化剤ガス排出マニフォールド孔４２Ｂ、及び冷却水排出マニフォールド孔４３Ｂがそれぞれ繋がって燃料ガス供給マニフォールド、酸化剤ガス供給マニフォールド、冷却水供給マニフォールド、燃料ガス排出マニフォールド、酸化剤ガス排出マニフォールド、及び冷却水排出マニフォールドが形成されている。
【００４４】
また、アノードセパレータ２７の外面の冷却水流路３６Ａとカソードセパレータ２８の外面の冷却水流路３６Ｂとが合わさって、隣接する２つのセル２１の間に１つの冷却水流路が形成されている。そして、燃料ガス供給マニフォールド、燃料ガス流路３４、及び燃料ガス排出マニフォールドが燃料ガス経路１０１ａを構成している。また、酸化剤ガス供給マニフォールド、酸化剤ガス流路３５、及び酸化剤ガス排出マニフォールドが酸化剤ガス経路１０１ｂを構成している。また、冷却水供給マニフォールド、冷却水流路３６Ａ，３６Ｂ、及び冷却水排出マニフォールドが、図示されない冷却水循環経路の燃料電池通過部分を構成している。
【００４５】
そして、図１において、燃料ガス供給マニフォールドに燃料ガス供給流路１０７が接続され、燃料ガス排出マニフォールドに燃料ガス排出流路１０８が接続されている。また、酸化剤ガス供給マニフォールドに酸化剤ガス供給流路１０９が接続され、酸化剤ガス排出マニフォールドに酸化剤ガス排出流路１１０が接続されている。さらに、冷却水供給マニフォールドに及び冷却水排出マニフォールドに図示されない冷却水循環経路が接続されている。
【００４６】
なお、図２には、燃料ガス供給マニフォールド孔４１Ａ、酸化剤ガス供給マニフォールド孔４２Ａ、及び冷却水供給マニフォールド孔４３Ａが２本の破線で示され、同様に燃料ガス排出マニフォールド孔４１Ｂ、酸化剤ガス排出マニフォールド孔４２Ｂ、及び冷却水排出マニフォールド孔４３Ｂが２本の破線で示されているが、これは図２の断面視においてこれらが重なっていることを示しているのであり、これらが１つのマニフォールド孔を共用しているのではなく個別に形成されているのは言うまでもない。また、各マニフォールド孔４１Ａ〜４３Ａ，４１Ｂ〜４３Ｂを任意に配置することができることは言うまでもない。
【００４７】
高分子電解質膜２２は、ここでは、パーフルオロカーボンスルホン酸膜（DUPONT製Nafion112（登録商標））で構成されている。ガス拡散電極層３０，３２は、ここでは、カーボンペーパ（TORAY製 TGP-H-090）で構成されている。このカーボンペーパに触媒粉末が塗布されて触媒層２９，３１が形成されている。アノード２３の触媒層２９の触媒粉末として、ここでは、アセチレンブラック系カーボン粉末（電気化学工業株式会社製 DENKA BLACKFX-35）に、平均粒径約３０μｍの白金―ルテニウム合金（重量比でＰｔ：Ｒｕ＝１：１）を２５％担持した触媒粉末が用いられている。カソード２４の触媒層３１の触媒粉末として、ここでは、アセチレンブラック系カーボン粉末（電気化学工業株式会社製 DENKA BLACKFX-35）に、平均粒径約３０μｍの白金粒子を２５％担持した触媒粉末が用いられている。
【００４８】
アノードセパレータ２７及びカソードセパレータ２８は、カーボン等の導電性材料で構成されている。
【００４９】
次に、以上のように構成された燃料電池システム１００の動作を説明する。この燃料電池発システム１００の動作は、既述のように制御装置１１２の制御により遂行される。
【００５０】
図１及び図２において、燃料ガス供給装置１０２から燃料ガスが燃料ガス供給流路１０７に送出される。一方、ブリードエア供給装置１０４からブリードエアがブリードエア供給流路１１１に送出される。そして、Ｔ管継手１１４において、ブリードエアが燃料ガスに混合され、このブリードエアを混合された燃料ガスが燃料電池１０１に供給される。この供給された燃料ガスは燃料ガス供給マニフォールド（４１Ａ）を通って燃料ガス流路３４に流入する。そして、アノード２３と接触しながら燃料ガス流路３４を流れる。そして、この過程で、触媒層２９の触媒作用によって水素がイオン化され、水素イオンは高分子電解質膜２２を通ってカソード２４に輸送される。また、水素から電離した電子はガス拡散電極層３０から燃料電池１０１及び外部負荷により形成される電気回路を通ってカソード２４のガス拡散電極層３２に移動する。一方、酸化剤ガス供給装置１０３から酸化剤ガスが燃料電池１０１に供給される。この供給された酸化剤ガスは酸化剤ガス供給マニフォールド（４２Ａ）を通って酸化剤ガス流路３５に流入する。そして、カソード２４と接触しながら酸化剤ガス流路３５を流れる。
【００５１】
そして、この過程で、カソード２４では、該カソード２４に輸送されてきた水素イオンがガス拡散電極層３２に移動してきた電子と結合して水素に戻り、この水素が触媒層３１の触媒作用の下で酸化剤ガス中の酸素と反応して水が生成される。この反応により、電気が発生するとともに熱が発生する。この発生した電気は燃料電池１０１の図示されない電気出力端子から出力されて負荷で消費される。一方、発生した熱は冷却水流路３６Ａ，３６Ｂを流れる冷却水に伝達され、それにより、燃料電池１０１が冷却されて適宜な温度に維持される。また、上記反応に用いられなかった燃料ガスは、燃料ガス排出マニフォールド（４１Ｂ）を通って燃料ガス排出流路１０８に流出する。また、上記反応に用いられなかった酸化剤ガスは、酸化剤ガス排出マニフォールド（４２Ｂ）を通って酸化剤ガス排出流路１１０に流出する。
【００５２】
次に、本発明を特徴付ける動作を説明する。
【００５３】
本実施の形態では、制御装置１１２は、燃料ガスの供給量が発電量に応じたものとなるように燃料ガス供給装置１０２を制御する。その際、燃料ガスに混合されるブリードエアの量（以下、エアブリード量という）が、所定の範囲内となるようにブリードエア供給装置１０４（正確には空気供給装置１０５）を制御する。このエアブリード量の所定の範囲は、燃料ガスの水素に対しブリードエアの体積比率（外分）が０．１％以上１．０％以下となる範囲である。なお、以下では、この燃料ガスの水素に対するブリードエアの体積比率をエアブリード量Ｎ％（Ｎは数値）と記載する。
【００５４】
これにより、発電効率の低下が小さくて済み、かつ燃料電池１０１のアノードの触媒の被毒が適切に抑制される。
【実施例】
【００５５】
以下、実施例及び比較例を挙げて本発明の燃料電池システムについて更に詳しく説明するが、本発明はこれらの実施例に何ら限定されるものではない。
【００５６】
本発明者らは、本発明を特徴付けるエアブリード量の好適な範囲を決定するために、下記の実施例及び比較例を遂行した。図３は実施例の燃料電池システム及び比較例の燃料電池システムの構成と特性評価試験結果を示す表である。
【００５７】
これらの実施例及び比較例として、２種類の耐久試験を行った。すなわち、一方の耐久試験として、燃料電池スタック単体を特性評価試験装置に組み込んで燃料ガス中の一酸化炭素濃度を厳密に１０ｐｐｍに制御して燃料電池スタックに供給しながら一定出力（出力電流密度０．１６Ａ／ｃｍ2）の発電を１４０００時間継続させる耐久試験を行った。なお、この耐久試験の燃料ガス組成は、水素７５ｖｏｌ％、二酸化炭素２５ｖｏｌ％、一酸化炭素濃度を厳密に１０ｐｐｍとした。
【００５８】
また、もう一方の耐久試験として、実際のフィールド試験中の燃料電池システムで様々な負荷要求に対して燃料処理器が負荷変動を起こす環境下（燃料ガス中の一酸化炭素濃度は、定常運転時で２〜３ｐｐｍ以下、負荷変動時で２０ｐｐｍ以下）で発電を１００００時間継続させる耐久試験を行った。
【００５９】
そして、上記の２種類の耐久試験を行った後の燃料電池スタックを、特性評価試験装置に組み込んで以下のエアブリード量を変えた各条件の下でそれぞれ耐久試験後の特性評価試験を行った。
【００６０】
即ち、実施例１乃至実施例４におけるエアブリード量は、それぞれ、０．１％、０．７％、０．９％、１．０％とした。比較例１乃至比較例３におけるエアブリード量は、それぞれ、０％、１．２５％、２．０％とした。
【００６１】
また、エアブリードの有効範囲を確認するために、各々の実施例又は比較例において、燃料ガスの一酸化炭素濃度を５ｐｐｍ、１０ｐｐｍ、２０ｐｐｍの３条件に変化させて、各条件の下でそれぞれ耐久試験を行った。全ての実施例及び比較例において、本実施の形態の燃料電池１０１と同様に構成された燃料電池が用いられた。
【００６２】
但し、燃料ガスには、改質ガスを模擬した混合ガス（水素７５ｖｏｌ％：二酸化炭素２５ｖｏｌ％）が用いられた。燃料電池スタックのセル積層数は６６段である。
【００６３】
また、各燃料電池のアノードの触媒としては、導電性炭素粒子に白金−ルテニウム合金を担持したもの（田中貴金属工業（株）社製，商品名：「ＴＥＣ６１Ｅ５４」）を用いた。更に、各燃料電池のカソードの触媒としては、導電性炭素粒子に白金を担持したもの（田中貴金属工業（株）社製，商品名：「ＴＥＣ１０Ｅ５０Ｅ」）を用いた。また、スタック単体で耐久試験が行われた場合には１４０００時間、燃料電池システムで耐久試験が行われた場合には１００００時間、それぞれ定格運転した後、セル電圧が測定された。アノードの触媒が一酸化炭素で被毒されると、その活性が低下してセル電圧が低下するので、通常、セル電圧を測定してその低下量により被毒の程度が判定される。また、高分子電解質膜の劣化の有無を判定するため、燃料電池から排出された燃料ガス中のＦ−イオンの濃度が測定された。
【００６４】
次に、セル電圧の測定例を説明する。図４はスタック単体の耐久試験におけるセル電圧の測定例を示すグラフである。図５は燃料電池システムの耐久試験におけるセル電圧の測定例を示すグラフである。図４及び図５において、横軸はセル番号を表し、縦軸はセル電圧低下量（ｍＶ）を表す。セル電圧低下量は、初期値に対する耐久試験後のセル電圧の低下量である。
【００６５】
図４において、この測定例では、エアブリード量が０％及び１．０％であるので、これらは、それぞれ、比較例１及び実施例４における測定例である。図４から明らかなように、エアブリード量が１．０％の場合（実施例４）では、セルによってばらつきはあるものの、セル電圧低下量は、概ね、＋５ｍＶ〜−１０ｍＶの範囲に収まっている。一方、エアブリード量が０％の場合（比較例１）においては、燃料ガスの一酸化炭素濃度が５ｐｐｍの場合にはセル電圧低下量は、概ね、０ｍＶ〜−５ｍＶの範囲に収まっており、燃料ガスの一酸化炭素濃度が１０ｐｐｍ及び２０ｐｐｍの場合には、セル電圧低下量は、概ね、−５ｍＶ〜−２０ｍＶの範囲に分布している。従って、燃料ガスの一酸化炭素濃度が５ｐｐｍの場合には、エアブリード量が１．０％の場合とエアブリード量が０％の場合とでは大きな差は見られず、いずれもセル電圧の低下が小さい（被毒が十分抑制されている）。これは、アノードの触媒を白金−ルテニウム合金で構成した効果であると考えられる。
【００６６】
しかし、燃料ガスの一酸化炭素濃度が１０ｐｐｍ及び２０ｐｐｍの場合には、エアブリード量が０％の場合におけるセル電圧の低下が著しく（被毒が著しく）、エアブリード量が１．０％の場合とエアブリード量が０％の場合とでは顕著な差が見られる。また、エアブリード量が同じ場合には、燃料ガスの一酸化炭素濃度が低い程、セル電圧の低下が少ない。しかし、エアブリード量が１．０％の場合においては、一酸化炭素濃度が最も高い２０ｐｐｍの場合でも、セル電圧の低下は、概ね−１０ｍＶに止まっており、１．０％のエアブリードが、一酸化炭素濃度が２０ｐｐｍである燃料ガスに対しても有効であることが確認された。
【００６７】
図５においても、この測定例では、エアブリード量が０％及び１．０％であるので、これらは、それぞれ、比較例１及び実施例４における測定例である。この測定例においても、図４の測定例と同様の傾向が見られる。
【００６８】
この検討においては、このように測定された各実施例の燃料電池システム及び各比較例の燃料電池システムのシステム全体のエネルギー変換効率（ＨＨＶ基準）、セル電圧低下量を統計的に処理し、火力発電に対する使用メリットの出る下記基準値以上であるか否かにより各燃料電池システムの特性に関する良否を判定した。
【００６９】
具体的には、燃料電池システムのシステム全体のエネルギー変換効率（ＨＨＶ基準）による評価については、燃料電池システムのエネルギー変換効率（ＨＨＶ基準）が目標範囲（33.05％〜33.37％）のうちの下限値33.05％以上であるか否かを判断基準値とした。そして、エネルギー変換効率（ＨＨＶ基準）が下限値33.05％以上である場合には「良」（○）、下限値33.05％未満の場合には「否」（×）と判定した。
【００７０】
この燃料電池システムのエネルギー変換効率（ＨＨＶ基準）目標範囲（33.05％〜33.37％）は火力発電に対する使用メリットの出る範囲であり、以下の計算により得られる。
【００７１】
即ち、｛燃料電池システムのエネルギー変換効率（ＨＨＶ基準）｝＝（燃料電池スタックの発電効率：51.0％〜51.5％）×（燃料処理器の効率：８０％）×（インバータの効率：９０％）×（他のシステム補機の効率：９０％）＝33.05％〜33.37％
なお、以上の燃料電池システムのエネルギー変換効率（ＨＨＶ基準）の目標値の設定において、燃料処理器の効率（ＨＨＶ基準）は｛（燃料処理器で生成する水素のエンタルピー）／（燃料処理器に投入されるメタンのエンタルピー）｝に相当する値である。また、その値（８０％）は、実際に評価試験に使用した燃料処理器の効率（ＨＨＶ基準）であり、現在の一般的な燃料処理器のエネルギー変換効率（ＨＨＶ基準）が７９％〜８１％であることから妥当な値である。更に、この計算においては、電気料金が２４円／ｋＷｈ、ガス料金が８円／ｋＷｈであると仮定した。この電力料金を基準にすると、ガス料金と電力料金の比が、８：２４＝１：３であるため、発電効率が約33％以上であれば、使用したガスの料金に対して、同額以上の電力を得ることが出来る計算になる。
【００７２】
燃料電池システムのエネルギー変換効率（ＨＨＶ基準）が上記の目標範囲（33.05％〜33.37％）のうちの下限値33.05％以上であれば、燃料電池システムに使用される都市ガスの量と、燃料電池システムにより生まれる電気の量とが、上記ガス料金、電気料金に換算してみた場合に収支が略ゼロとなる。この場合、燃料電池システムより生まれる温水を利用できる分、商用電力から購入する電力に対する燃料電池システムの使用メリットが出ることになる。
【００７３】
また、セル電圧低下量による評価については、燃料電池スタックの発電効率が51.5％となる電圧（763.7mV）に対して、燃料電池スタックの発電効率が51.0％となる電圧（756.3mVmV）との差である、セル電圧低下量が7.4ｍV以内であるか否かを判断基準値とした。そして、セル電圧低下量が7.4ｍV以内である場合には「良」（○）、セル電圧低下量が7.4ｍVを超える場合には「否」（×）と判定した。
【００７４】
なお、上記のセル電圧低下量の判断基準値は、商用電力に対する燃料電池システムの使用メリットを出す場合に、燃料電池スタックに求められる上述の発電効率の目標範囲：51.0％〜51.5％をセル電圧に換算した範囲：756.3mV〜763.7mVに基づいて決定した。また、以上のセル電圧低下量は積層されている６６セル分の相加平均を計算して各実施例及び比較例のセル電圧低下量とした。
【００７５】
更に、各実施例の燃料電池システム及び各比較例の燃料電池システムについて、エアブリードによる膜劣化の有無を確認するため、Ｆ−イオンの測定値に基づいて高分子電解質膜の劣化の有無を判定した。Ｆ−イオンの測定値がエアブリードなしの場合に比べて、増加量が５０％以下である場合には「良」（○）、Ｆ−イオンの測定値がエアブリードなしの場合に比べて、増加量が５０％を超える場合には「否」（×）と判定した。
【００７６】
以上の検討結果をまとめると、以下のようになる。
【００７７】
図６は図３の実施例及び比較例におけるセル電圧低下量とエアブリード量との関係を、発電効率とエアブリードとの関係と共に示すグラフである。図６において、横軸はエアブリード量を表し、縦軸はセル電圧低下量及び発電効率を表す。また、符号Ｅは発電効率とエアブリードとの関係を表す直線を示し、符号Ｅ０は限界効率を示し、符号Ｖはセル電圧低下量とエアブリード量との関係を表す曲線を示す。
【００７８】
図６に示すように、１００００時間耐久試験後のセル電圧低下量Ｖは、エアブリード量が０％のとき約１５ｍＶであるが、エアブリード量が０．１％のとき約２ｍＶと殆んど無視できるレベルになる。そしてエアブリード量が０．１％からさらに増加しても殆んど同じレベルで推移する。従って、セル電圧低下量は、エアブリード量が０．１％の点で顕著に小さくなる。一方、発電効率はエアブリード量が増加するに連れて直線的に低下する。そして、エアブリード量が１．０％の点で限界効率Ｅ０を下回り始める。
【００７９】
図３に示すように、セル電圧低下量は比較例１（エアブリード量＝０％）のみが「否」であり、これ以外の実施例及び比較例は全て「良」であった。発電効率は比較例２及び３が「否」であり、これ以外の実施例及び比較例は全て「良」であった。高分子電解質膜の劣化は、全ての実施例及び比較例が「良」であった。従って、この結果を総合すると、エアブリード量の好ましい範囲は、０．１％以上でかつ１．０％以下の範囲となる。
【００８０】
なお、上記では、家庭用の燃料電池システムについて説明したが、これ以外の用途の燃料電池システムにも、本発明を上記と同様に適用することができる。
【００８１】
また、上記では、セルのイオン伝導性電解質が、高分子電解質膜である場合を説明したが、これ以外のイオン伝導性電解質である場合にも、本発明を上記と同様に適用することができる。
【００８２】
また、ブリードエア供給装置のフィルタ６を省略しても構わない。
【産業上の利用可能性】
【００８３】
本発明の燃料電池システムは、発電効率の低下が小さくかつアノード側の触媒の一酸化炭素被毒を抑制可能な燃料電池システム等として有用である。
【図面の簡単な説明】
【００８４】
【図１】本発明の実施の形態に係る燃料電池システムの構成を模式的に示すブロック図である。
【図２】図１の燃料電池のセルの概略の構成を示す断面図である。
【図３】実施例及び比較例の内容を示す表である。
【図４】スタック単体の耐久試験におけるセル電圧の測定例を示すグラフである。
【図５】燃料電池システムの耐久試験におけるセル電圧の測定例を示すグラフである。
【図６】図３の実施例及び比較例におけるセル電圧低下量とエアブリード量との関係を、発電効率とエアブリードとの関係と共に示すグラフである。
【符号の説明】
【００８５】
２１  セル
２２  高分子電解質膜
２３  アノード
２４  カソード
２５  ＭＥＡ
２６  ガスケット
２７  アノードセパレータ
２８  カソードセパレータ
２９，３１  触媒層
３０，３２  ガス拡散電極層
３４  燃料ガス流路
３５  酸化剤ガス流路
３６Ａ，３６Ｂ  冷却水流路
４１Ａ  燃料ガス供給マニフォールド
４１Ｂ  燃料ガス排出マニフォールド
４２Ａ  酸化剤ガス供給マニフォールド
４２Ｂ  酸化剤ガス排出マニフォールド
４３Ａ  冷却水供給マニフォールド
４２Ｂ  冷却水排出マニフォールド
１００  燃料電池システム
１０１  燃料電池
１０１ａ  燃料ガス経路
１０１ｂ  酸化剤ガス経路
１０２  燃料ガス供給装置
１０３  酸化剤ガス供給装置
１０４  ブリードエア供給装置
１０５  空気供給装置
１０６  フィルタ
１０６ａ  ＮＯｘ等除去部
１０６ｂ  ＴＯＣ除去部
１０６ｃ  塩化物等除去部
１０７  燃料ガス供給流路
１０８  燃料ガス排出流路
１０９  酸化剤ガス供給流路
１１０  酸化剤ガス排出流路
１１２  制御装置
Ｅ  発電効率
Ｖ  セル電圧低下量
【図１】
2007250436.tif 000003
【図２】
2007250436.tif 000004
【図３】
2007250436.tif 000005
【図４】
2007250436.tif 000006
【図５】
2007250436.tif 000007
【図６】
2007250436.tif 000008